Набор для цемента, основанного на силикате кальция, система доставки цемента, цементированный материал

1. Набор для цемента, основанного на силикате кальция, включающий первый контейнер и второй контейнер, где
первый контейнер водостойкий и содержит полутвердую безводную кальций-силикатную фазу, включающую частицы кальция силиката, неводный носитель и при необходимости радиоопаковое вещество;
второй контейнер содержит полутвердую водную фазу, включающую очищенную воду, радиоопаковое вещество, и ускоритель отверждения;
отношение объема полутвердой безводной кальций-силикатной фазы к объему полутвердой водной фазы составляет от 1 до 10, предпочтительно от 1 до 5, более предпочтительно составляет около 1; и
указанные первый и второй контейнеры не содержат соединений фосфора.
2. Система доставки самоотверждаемого цемента на основе кальция силиката, включающая набор по п. 1 и камеру для перемешивания.
3. Система доставки по п. 2, дополнительно включающая поршень.
4. Набор по п. 1 или система доставки по любому из пп. 2, 3, где неводный носитель выбирают из соединений гликоля и/или силиконов и их смесей, предпочтительно, неводным растворителем является гликолевое соединение, более предпочтительно, пропиленгликоль.
5. Набор по п. 1 или 4 или система доставки по любому из пп. 2-4, где размер частиц кальция силиката составляет от 0,01 мкм до 50 мкм, предпочтительно, от 0,1 мкм до 30 мкм, более предпочтительно, от 0,1 мкм до 10 мкм.
6. Набор по п. 1 или любому из пп. 4, 5 или система доставки по любому из пп. 2-5, где радиоопаковое вещество выбирают из группы, включающей соединения оксид висмута, карбонат стронция, сульфат бария, оксид тантала, оксид церия, оксид олова, оксид циркония и радиоопаковые стекла, содержащий тантал, барий и стронций и их смеси, предпочтительно радиоопаковым веществом являются производные висмута, такие как, например, оксиды висмута или карбонаты висмута или их смеси, или производные циркония, в частности оксид циркония отдельно или в комбинации с иттрием; или смесь производных висмута и производных циркония.
7. Набор по любому из пп. 1 или 4-6 или система доставки по любому из пп. 2-6, где ускоритель отверждения выбирают из кальция карбоната, кальция оксида, натрия бикарбоната, кальция лактата, кальция хлорида и их смесей, предпочтительно, ускорителем отверждения является кальция хлорид.
8. Набор по любому из пп. 1 или 4-7 или система доставки по любому из пп. 2-7, где полутвердая кальций-силикатная фаза и/или полутвердая водная фаза дополнительно содержит добавки, предпочтительно, выбранные из стабилизаторов рН, ускорителей отверждения, поверхностно-активных веществ, структурирующих/загущающих агентов, водопоглощающих добавок и их смесей.
9. Набор по любому из пп. 1 или 4-8 или система доставки по любому из пп. 2-8, где первый контейнер содержит полутвердую кальций-силикатную фазу, в состав которой входят
частицы трикальция силиката в количестве от 50% до 90%;
неводный носитель в количестве от 10 до 50%, который, предпочтительно выбирают из гликолей, более предпочтительно, пропиленгликоль;
радиоопаковое вещество в количестве от 0% до 25%; и
добавки в количестве от 0% до 5% по массе от общей массы полутвердой кальций силикатной фазы; и
где второй контейнер содержит полутвердую водную фазу, в состав которой входят
очищенная вода в количестве от 10 до 50%;
ускоритель отверждения, предпочтительно кальция хлорид, в количестве от 10 до 75%;
радиоопаковое вещество, предпочтительно оксид циркония, в количестве от 10% до 80%; и
добавки в количестве от 0% до 20%; по массе от общей массы полутвердой водной фазы.
10. Набор по любому из пп. 1 или 4-9 или система доставки по любому из пп. 2-9, где первый контейнер содержит полутвердую безводную кальций-силикатную фазу, состоящую из частиц трикальция силиката и пропиленгликоля; и второй контейнер содержит полутвердую водную фазу, состоящую из очищенной воды, кальция хлорида, оксида циркония и добавок.
11. Набор по любому из пп. 1 или 4-10 или система доставки по любому из пп. 2-10, пригодные для лечения нарушения или заболевания кости и/или зуба у нуждающегося в таком лечении субъекта; предпочтительно, в реставрации кости и/или зуба или в пломбировании полости в кости и/или зубе.
12. Отвержденный материал, который получают при использовании набора по любому из пп. 1 или 4-10 или системы доставки по любому из пп. 2-10.
13. Отвержденный стоматологический материал по п. 12, прочность которого при сжатии составляет от более чем 0 до 300 МПа, предпочтительно от 0,5 до 100 МПа, более предпочтительно от 0,5 до 30 МПа.